(57)【要約】【課題】光ファイバテープ心線の端末だけでなく、中間部においても容易に単心分離し、任意の光ファイバ素線を取り出すことが可能な光ファイバテープ心線及びその分離方法を提供する。【解決手段】紫外線硬化型樹脂の外層を着色した外径０．２５ｍｍの光ファイバ素線を並べて、紫外線硬化型樹脂で一括被覆した光ファイバテープ心線において、一括被覆する紫外線硬化型樹脂により全ての光ファイバ素線が覆われていて、該テープ心線の横断面における相対する２つの長辺側に位置する前記光ファイバ素線の表面と一括被覆樹脂表面の最小距離が、３μｍ〜２５μｍの範囲内であることを特徴とする光ファイバテープ心線。【選択図】図３
2005316246.tif 000002
【特許請求の範囲】
【請求項１】
並列に配置された複数の光ファイバ素線を一括被覆して形成された光ファイバテープ心線であって、前記光ファイバテープ心線の幅広の面の両方に荷重０．１〜２Ｎ／ｍｍ２で紙やすりを押圧し、前記光ファイバテープ心線を０．１〜５ｃｍ／ｓｅｃの速度で前記紙やすりと相対移動させたときに、前記紙やすりが擦過した個所において、前記複数の光ファイバ素線相互間の結合力が０．１Ｎ以下であることを特徴とする光ファイバテープ心線。
【請求項２】
前記紙やすりはＪＩＳ  Ｒ６００１に規定する＃３２０から＃２０００の範囲内であることを特徴とする、請求項１に記載の光ファイバテープ心線。
【請求項３】
紫外線硬化型樹脂の被覆を有する光ファイバ素線を並列に配置し、紫外線硬化型樹脂によって一括被覆して形成された光ファイバテープ心線において、一括被覆する前記紫外線硬化型樹脂により全ての光ファイバ素線が覆われていて、該テープ心線の横断面における相対する２つの長辺側に位置する前記光ファイバ素線の表面と一括被覆樹脂表面の最小距離が、３μｍ〜２５μｍの範囲内であることを特徴とする光ファイバテープ心線。
【請求項４】
前記一括被覆する紫外線硬化型樹脂の引張破断強度が１０ＭＰａ〜９０ＭＰａの範囲内であることを特徴とする、請求項３に記載の光ファイバテープ心線。
【請求項５】
前記光ファイバテープ心線の長さ約１０ｍｍの部分を回転させたときに、前記光ファイバ素線に被覆されている紫外線硬化型樹脂と一括被覆する紫外線硬化型樹脂との間に剥離が発生する光ファイバテープ心線であって、前記剥離の発生に必要な回転角が９０°以上３６０°未満であることを特徴とする請求項１に記載の光ファイバテープ心線。
【請求項６】
光ファイバテープ心線の表面を紙やすりで擦り、一括被覆した紫外線硬化型樹脂の一部に傷を入れることによって単心分離することを特徴とする、テープ心線からの単心分離方法。
【請求項７】
紙やすりの粒度がＪＩＳ  Ｒ６００１  ＃３２０〜＃２０００の範囲内であることを特徴とする、請求項６に記載のテープ心線からの単心分離方法。
【発明の詳細な説明】
【技術分野】
【０００１】
本発明は、光ファイバテープ心線に関し、特に、外径０．２５ｍｍの複数の光ファイバ素線を並列に配置し、光ファイバ素線を紫外線硬化型樹脂で連結及び一括被覆した光ファイバテープ心線であって、光ファイバテープ心線の端末だけでなく、中間部においても容易に単心分離し、任意の光ファイバ素線を取り出すことが可能な光ファイバテープ心線及びその分離方法に関するものである。
【背景技術】
【０００２】
近年、光加入線路網の構築が急速に進んでいる。一般住宅に光ファイバを引き込む場合には、多くの光ファイバ心線が収容されたスロット型アクセスケーブルから必要な光ファイバ心線を取り出して、各戸の軒先まで光ファイバ心線を配線（引き落とし）するためのドロップケーブルに接続する。
光ファイバの戸別軒先への引き落としは、１加入１心線が最低単位となるため、スロット型アクセスケーブルから任意の１つの光ファイバ心線を取り出して、ドロップケーブルに接続することが望ましい。そのためにはスロット型アクセスケーブルに収容されている光ファイバテープ心線を単心の光ファイバに分離して、接続する光ファイバ心線を取り出す必要がある。
【０００３】
図１は、光ファイバ素線の断面を示す断面図である。図２は、複数の光ファイバ素線を並列配置し、紫外線硬化型樹脂で被覆した光ファイバテープ心線の横断面を示す断面図である。
従来の光ファイバテープ心線は、外径０．２５ｍｍの外層を紫外線硬化型樹脂で着色した図１に示す光ファイバ素線を複数個並列に配置し、このように配置された複数の心線を紫外線硬化型樹脂によって被覆し、図２に示す様な構造をしており、４心のテープ状心線では、一括被覆厚さの強度、製造精度管理上の都合を考慮して厚さ（ｔ寸法）０．４ｍｍ程度、幅（Ｂ寸法）１．２ｍｍ程度とするのが一般的である。
従来のテープ心線では、その端末において単心分離して、０．２５ｍｍの素線を個々に取り出すことは可能なものであったが、中間の位置において個々の素線を分離して取り出す場合には、容易に行うことができず、専用の分離工具などを使用する必要があった。
【０００４】
中間の位置において光ファイバテープから個々の心線を分離して取り出す目的としては、新規に光加入者が発生し、家屋等への光引き込み作業を行なう場合、該テープ心線から必要な任意の光ファイバ心線を取り出す必要があるが、従来のテープ心線では中間の位置において個々の心線を容易に分離することができないため、例えば４心のテープ心線を４心とも一度に切断し、その端末から任意の１心を取り出して、使用する方法が採用されていた。この場合、取り出した残りの３心は切断点より先では使用できなくなる。また、４心テープ心線のうち既に使用されている１つの心線がある場合には、残りの３心は途中で分離して取り出せないので、使用できない心線、すなわち無駄な心線となってしまう。
【０００５】
上述した問題点を解決するために、光ファイバ心線を中間で分離する工具が提案されており、例として、特開２００４−９４１４３号公報がある。
【特許文献１】特開２００４−９４１４３号公報
【発明の開示】
【発明が解決しようとする課題】
【０００６】
上述した特開２００４−９４１４３号公報に開示された工具は、それなりに簡便ではあるが、相当の硬さと重量をもつものと思料され、その準備には相当のコストがかかるものと思料される。近年の光加入者増加による敷設作業増大に対応するためには多くの数量の工具をする必要がありコスト上問題となりうる。また光引き込み作業は通常、光ケーブルの敷設されている架空などの高所で行なわれるため、硬く重い工具を所持して高所にて作業する場合、工具を落としたりする危険性もある。このため、工具を使用しないで、あるいは、極低コストかつ落下しても危険のないような工具を用いてテープ心線の中間で単心を取り出すことができるテープ心線及びその分離方法が望まれていた。
【０００７】
従って、この発明の目的は、光ファイバテープ心線の端末だけでなく、中間部においても容易に単心分離し、任意の光ファイバ素線を取り出すことが可能な光ファイバテープ心線及びその分離方法を提供することにある。
【課題を解決するための手段】
【０００８】
本発明者は、上述した従来技術の問題点を解決すべく鋭意研究を重ねた。その結果、光ファイバ素線を並行に並べて一括被覆した光ファイバテープ心線における一括被覆樹脂の厚さを薄くし、光ファイバテープ心線の幅広の両面に紙やすりを所定の荷重で押圧し、光ファイバテープ心線を相対移動させると、紙やすりが擦過した個所において、前記複数の光ファイバ素線がほぼ分離され、擦過後に指の腹でしごけば容易に分離できることが判明した。この際、一括被覆する紫外線硬化型樹脂の引張破断強度が１０ＭＰａ〜９０ＭＰａであることが好ましい。
【０００９】
この発明は上述した研究結果に基づいてなされたものであって、この発明の光ファイバテープ心線の第１の態様は、並列に配置された複数の光ファイバ素線を一括被覆して形成された光ファイバテープ心線であって、前記光ファイバテープ心線の幅広の面の両方に荷重０．１〜２Ｎ／ｍｍ２で紙やすりを押圧し、前記光ファイバテープ心線を０．１〜５ｃｍ／ｓｅｃの速度で前記紙やすりと相対移動させたときに、前記紙やすりが擦過した個所において、前記複数の光ファイバ素線相互間の結合力が０．１Ｎ以下であることを特徴とする光ファイバテープ心線である。
【００１０】
この発明の光ファイバテープ心線の第２の態様は、前記紙やすりはＪＩＳ  Ｒ６００１に規定する＃３２０から＃２０００の範囲内であることを特徴とする、光ファイバテープ心線である。
【００１１】
この発明の光ファイバテープ心線の第３の態様は、紫外線硬化型樹脂の被覆を有する光ファイバ素線を並列に配置し、紫外線硬化型樹脂によって一括被覆して形成された光ファイバテープ心線において、一括被覆する前記紫外線硬化型樹脂により全ての光ファイバ素線が覆われていて、該テープ心線の横断面における相対する２つの長辺側に位置する前記光ファイバ素線の表面と一括被覆樹脂表面の最小距離が、３μｍ〜２５μｍの範囲内であることを特徴とする光ファイバテープ心線である。
【００１２】
この発明の光ファイバテープ心線の第４の態様は、前記一括被覆する紫外線硬化型樹脂の引張破断強度が１０ＭＰａ〜９０ＭＰａの範囲内であることを特徴とする、光ファイバテープ心線である。
【００１３】
この発明の光ファイバテープ心線の第５の態様は、前記光ファイバテープ心線の長さ約１０ｍｍの部分を回転させたときに、前記光ファイバ素線に被覆されている紫外線硬化型樹脂と一括被覆する紫外線硬化型樹脂との間に剥離が発生する光ファイバテープ心線であって、前記剥離の発生に必要な回転角が９０°以上３６０°未満であることを特徴とする、光ファイバテープ心線である。
【００１４】
この発明のテープ心線からの単心分離方法の第１の態様は、光ファイバテープ心線表面を紙やすりで擦り、一括被覆した紫外線硬化型樹脂の一部に傷を入れることによって単心分離することを特徴とする、テープ心線からの単心分離方法である。
【００１５】
この発明のテープ心線からの単心分離方法の第２の態様は、紙やすりの粒度がＪＩＳ  Ｒ６００１  ＃３２０〜＃２０００であることを特徴とする、テープ心線からの単心分離方法である。
【発明の効果】
【００１６】
この発明によると、本発明の光ファイバテープ心線を持ってすると、容易に単心への分離が可能となるので、通信信号が通っている光ファイバと使用していない光ファイバ心線があるテープ心線において、使用していない単心線を容易に取り出すことができるので、光ファイバテープ心線の心線使用効率を向上させることが可能となる。なお、この場合には光ファイバテープ心線中間部で小さな曲げを生じさせるようなこともない。
【発明を実施するための最良の形態】
【００１７】
この発明の光ファイバテープ心線およびテープ心線からの単心分離方法を、図面を参照しながら詳細に説明する。
【００１８】
本発明の光ファイバテープ心線は、図４に記載したように、光ファイバテープ心線の幅広の面の両方を紙やすり６に接触させ、例えば３００ｇの重り７で３Ｎ／ｍｍ２相当の荷重をかけた状態で、所定速度３ｃｍ／ｓｅｃで図４中に矢印で示すように光ファイバテープ心線を引き抜いてやると、光ファイバテープ心線は、光ファイバ素線同士が互いに分離した状態、あるいはほぼ分離した状態になる。従って、光ファイバ素線同士の結合力は０．１Ｎ以下となっており、図５に示すように光ファイバ素線同士を引き離す方向に重り８などで荷重をかけると、光ファイバ素線同士が分離可能である。
【００１９】
上記のように光ファイバテープ心線を構成することにより、例えば以下に述べる簡単な作業で光ファイバテープ心線の中間部分においても光ファイバ素線同士を簡単に分離することができる。即ち、片手で紙やすりをもち、光ファイバテープ心線を紙やすりで包み、片手で光ファイバテープ心線を引き抜くように相対移動させる。このあとで、紙やすりが擦過した部分を指の腹などで軽くしごくことにより光ファイバ素線同士が分離できる。
【００２０】
この発明の光ファイバテープ心線は、例えば以下のように構成される。紫外線硬化型樹脂を着色した外径０．２５ｍｍの複数の光ファイバ素線（以下、着色素線ともいう）を並列に並べて、光ファイバ素線の周りを紫外線硬化型樹脂で一括被覆して形成された光ファイバテープ心線であり、一括被覆する紫外線硬化型樹脂により全ての心線が覆われている。光ファイバテープ心線の断面における相対する２つの長辺側の着色素線と一括被覆樹脂表面の間の最小距離（図３において符号ａで示す）が、３μｍ〜２５μｍである。なお、一括被覆する紫外線硬化型樹脂の引張破断強度が１０ＭＰａ〜９０ＭＰａであることが好ましい。
【００２１】
上述した特徴を備えた光ファイバテープ心線を使用すると、テープ心線の表面に紙ヤスリなどで小さな傷をつけることによって、一括被覆されたテープ心線から単心を容易に分離して取り出すことが可能である。更に、この光ファイバテープ心線によると、光ファイバテープ心線を複数本挿入した光ファイバケーブル化や布設工事などのハンドリングに耐えうる機械強度を有する単心分離型テープ心線を得ることが可能となる。紙ヤスリはテープ表面に分離のきっかけをつける一例であり、光ファイバテープ心線の表面に、深さ方向に、数μｍ程度の傷を与えられるものであれば特に限定されるものではない。
【００２２】
一括被覆樹脂の破断強度が１０〜９０ＭＰａであって、テープ心線の横断面における相対する長辺側の一括被覆樹脂の厚さが２μｍより薄い場合、または、一括被覆樹脂層がない場合には、光ファイバテープ心線がねじりにより容易に破壊してしまいケーブル化がし難くいものとなってしまう。また、テープ心線の横断面における相対する長辺側の一括被覆樹脂の厚さが２５μｍより大きいときには、紙やすりによる深さ方向への傷が不十分であって、テープ心線から単心の分離が難しくなる。従って、この発明の光ファイバテープ心線における一括被覆樹脂の厚さは、３μｍ〜２５μｍである。なお、テープ心線の横断面における相対する長辺側の一括被覆樹脂の厚さは、より好ましくは５μｍ〜１５μｍの範囲内である。                                
【００２３】
テープ心線の横断面における相対する短辺側の着色素線とテープ樹脂表面との間の距離は特に限定されるものではないが、短辺側に厚い一括被覆テープ樹脂層を設けようとすると、長辺側に一括被覆樹脂が廻り込み長辺側の樹脂層を所定厚さよりも厚くしてしまい、テープ心線からの単心の分離が難しくなるので、短辺側の厚さは３０μｍ以下が好ましい。
【００２４】
更に、この発明の光ファイバテープ心線においては、光ファイバテープ心線の長さ約１０ｍｍの部分を回転させたときに、密着している光ファイバ素線に被覆される着色紫外線硬化型樹脂と一括被覆する紫外線硬化型樹脂との間に剥離が発生する回転角が９０度〜３６０度の範囲内である。
【００２５】
上述した剥離が発生する回転角が９０度〜３６０度の範囲内のこの発明の光ファイバテープ心線によると、光ファイバテープ心線の断面における着色素線と一括被覆樹脂表面の間の最小距離が、３μｍ〜２５μｍであり、一括被覆する紫外線硬化型樹脂の引張破断強度が１０ＭＰａ〜９０ＭＰａである光ファイバテープ心線よりも、更にテープ心線からの単心分離がより容易なテープ心線を提供することができる。すなわち、光ファイバ素線における紫外線硬化樹脂着色層と一括被覆してテープを形成する紫外線硬化樹脂層の間の密着力が大きすぎると、回転によって一括被覆樹脂層の一部が破壊されても、単心の素線同士が一括被覆樹脂層の残りの部分によって依然として密着し、単心が分離しにくい状態にある。
【００２６】
また、光ファイバ素線における紫外線硬化樹脂着色層と一括被覆してテープを形成する紫外線硬化樹脂層の間の密着力が低すぎる場合には、光ファイバ素線における紫外線硬化樹脂着色層とテープ心線の紫外線硬化樹脂層との界面が剥離しやすくなり、テープ心線が破壊し易く、ケーブルの製造が困難になると共に、容易にその界面に隙間が生じ、光ファイバテープ心線の外観が悪いものになってしまう。
【００２７】
この発明のテープ心線からの単心分離方法においては、上述したこの発明の光ファイバテープ心線の表面を紙やすりでこすり、一括被覆する紫外線硬化型樹脂の一部に傷を入れることによって、単心分離する。
【００２８】
光ファイバテープ心線中の単心光ファイバ素線に回線使用中のものがある場合、すなわち、伝送の光信号が通っている心線がある場合、光ファイバ心線は曲げなどにより光伝送損失増加を生じるため、光ファイバテープ心線を小さく曲げるなどすると信号が途切れてしまいシステムに支障をきたすこととなる。これを避けるために光ファイバ心線は極力曲げなど生じさせないことが望まれる。
【００２９】
そのため、上述したこの発明の単心分離方法によると、光ファイバテープ心線に伝送損失増加が生じるほど曲げる必要がなく、容易にテープ心線から単心分離が可能である。
上述したこの発明のテープ心線からの単心分離方法において、紙やすりの粒度がＪＩＳ  Ｒ６００１  ＃３２０〜＃２０００である。
【００３０】
紙やすりにある研磨用微粉の粒度がＪＩＳ  Ｒ６００１（１９９８）規定の＃３２０より大きい場合は、テープ心線上を紙やすりで擦った場合には、光ファイバ心線を断線させてしまったり、紫外線硬化型樹脂を被覆してなる光ファイバ心線の中心にある１２５μｍのガラスに傷をつけてしまったりし易くなる。また、＃２０００より粒度が小さい場合はテープ心線に入る傷が小さく、テープ心線の破壊が困難となり、単心分離がし難いものとなってしまう。より好ましくは、＃４００〜＃１０００である。この範囲の紙やすりであるとテープ心線の分離が容易であると共に、光ファイバ心線の断線やガラスへの傷が生じ難いものとなる。
【００３１】
この発明の光ファイバテープ心線およびテープ心線からの単心分離方法を実施例によって更に詳細に説明する。
【実施例】
【００３２】
図３に示す符号ａは、図１の着色素線を並べて紫外線硬化型樹脂で一括被覆した光ファイバテープ心線の相対する２つの長辺側において、一括被覆して形成された紫外線硬化型樹脂の厚さが最も薄い場所の一つの例を示し、この部分の厚さが３〜２０μｍの範囲内であることが必要である。
この発明の光ファイバテープ心線を実施例、比較例によってさらに詳細に説明する。
【００３３】
着色した４本の外径０．２５ｍｍ紫外線硬化型樹脂を並列にならべて紫外線硬化型樹脂で一括被覆して形成された４心テープ心線を、サイズを変化させ、紫外線硬化型樹脂の破断強度、および、着色素線と一括被覆樹脂の密着力を種々変えて各種作製し、これらの光ファイバテープ心線の剥離、テープ心線の破壊状態、単心分離の状態等を下記方法によって評価した。なお、本実施例、比較例に係る一括被覆の樹脂はウレタンアクリレート系ＵＶ樹脂とした。
【００３４】
「評価方法」
着色素線と一括被覆樹脂の剥離試験は、テープ心線の中間部の１０ｍｍの部分の両端を金属板で挟み、テープ心線をねじり回転させたときに着色素線と一括被覆テープ樹脂の間で剥離が目視で確認され始める角度を調査した。
テープ心線の破壊については、実際に１００心型スロットケーブルにテープ心線を実装した際の破壊の有無を確認した。なお、破壊を、少なくとも１本の着色素線が一括被覆から外れてしまうものと定義した。実装作業を５回行い、５回とも破壊したものを（×）、破壊しないものを（○）とした。１回から４回破壊したものを（△）とした。
【００３５】
紙やすりによる単心分離は、幅１０ｍｍの紙やすりでテープ心線の上下面を挟み、テープ心線を紙やすりで１回擦り、単心線４本がばらけて取り出せるか否かを評価した、同じテープ心線について１０回行い、全て単心がとりだせるものを合格（○）とし、単心が取り出せないまたは単心線を断線させてしまうものが１回でもあるものを不合格（×）とした。
【００３６】
実施例１〜９は、中間での単心分離が容易におこなえる本発明のテープ心線であり、一括被覆樹脂の厚さが３〜２５μｍの範囲内で、一括被覆樹脂の破断強度が８〜１０５ＭＰａの範囲内であるため、紙やすりでの単心分離が容易であった。また、上述した範囲内のテープ心線であっても、紙やすりが＃２４０以上の大きい粒子のものでは心線が断線してしまうものが発生し不合格となった。一方、＃３０００では１回の操作で単心への分離が不可能なものであることが分かる。
【００３７】
表１
2005316246.tif 000003
【００３８】
表２
2005316246.tif 000004
即ち、実施例１では、一括被覆樹脂の厚さが１０μｍ、一括被覆樹脂の破断強度（ＭＰａ）が８０、着色素線と一括被覆樹脂との剥離の回転角が１８０であり、ねじり破壊は生じなかった。このように、一括被覆樹脂の厚さ、一括被覆樹脂の破断強度（ＭＰａ）、着色素線と一括被覆樹脂との剥離の回転角がこの発明の範囲内である実施例１においては、＃３２０から＃１０００の紙やすりで容易に単線を分離することができた。
【００３９】
実施例２では、一括被覆樹脂の厚さが２３μｍ、一括被覆樹脂の破断強度（ＭＰａ）が４０、着色素線と一括被覆樹脂との剥離の回転角が１８０であり、ねじり破壊は生じなかった。このように、一括被覆樹脂の厚さ、一括被覆樹脂の破断強度（ＭＰａ）、着色素線と一括被覆樹脂との剥離の回転角がこの発明の範囲内である実施例２においては、＃３２０から＃１０００の紙やすりで容易に単線を分離することができた。
【００４０】
実施例３では、一括被覆樹脂の厚さが５μｍ、一括被覆樹脂の破断強度（ＭＰａ）が５５、着色素線と一括被覆樹脂との剥離の回転角が９０であり、ねじり破壊は生じなかった。このように、一括被覆樹脂の厚さ、一括被覆樹脂の破断強度（ＭＰａ）、着色素線と一括被覆樹脂との剥離の回転角がこの発明の範囲内である実施例３においては、＃３２０から＃２０００の紙やすりで容易に単線を分離することができた。
【００４１】
実施例４では、一括被覆樹脂の厚さが７μｍ、一括被覆樹脂の破断強度（ＭＰａ）が３０、着色素線と一括被覆樹脂との剥離の回転角が２７０であり、ねじり破壊は生じなかった。このように、一括被覆樹脂の厚さ、一括被覆樹脂の破断強度（ＭＰａ）、着色素線と一括被覆樹脂との剥離の回転角がこの発明の範囲内である実施例４においては、＃３２０から＃１０００の紙やすりで容易に単線を分離することができた。
【００４２】
実施例５では、一括被覆樹脂の厚さが１０μｍ、一括被覆樹脂の破断強度（ＭＰａ）が５０、着色素線と一括被覆樹脂との剥離の回転角が３６０であり、ねじり破壊は生じなかった。このように、一括被覆樹脂の厚さ、一括被覆樹脂の破断強度（ＭＰａ）、着色素線と一括被覆樹脂との剥離の回転角がこの発明の範囲内である実施例１においては、＃３２０から＃８００の紙やすりで容易に単線を分離することができた。
【００４３】
実施例６では、一括被覆樹脂の厚さが１０μｍ、一括被覆樹脂の破断強度（ＭＰａ）が８、着色素線と一括被覆樹脂との剥離の回転角が１８０であり、ねじり破壊が一部生じた。このように、一括被覆樹脂の厚さ、一括被覆樹脂の破断強度（ＭＰａ）、着色素線と一括被覆樹脂との剥離の回転角がこの発明の範囲内である実施例６においては、＃４００から＃２０００の紙やすりで容易に単線を分離することができた。
【００４４】
実施例７では、一括被覆樹脂の厚さが１０μｍ、一括被覆樹脂の破断強度（ＭＰａ）が１０５、着色素線と一括被覆樹脂との剥離の回転角が２７０であり、ねじり破壊は生じなかった。このように、一括被覆樹脂の厚さ、一括被覆樹脂の破断強度（ＭＰａ）、着色素線と一括被覆樹脂との剥離の回転角がこの発明の範囲内である実施例１においては、＃２０００の紙やすりで容易に単線を分離することができた。
【００４５】
実施例８では、一括被覆樹脂の厚さが１３μｍ、一括被覆樹脂の破断強度（ＭＰａ）が５０、着色素線と一括被覆樹脂との剥離の回転角が４５０であり、ねじり破壊は生じなかった。このように、一括被覆樹脂の厚さ、一括被覆樹脂の破断強度（ＭＰａ）、着色素線と一括被覆樹脂との剥離の回転角がこの発明の範囲内である実施例１においては、＃２０００の紙やすりで容易に単線を分離することができた。
【００４６】
実施例９では、一括被覆樹脂の厚さが１５μｍ、一括被覆樹脂の破断強度（ＭＰａ）が６５、着色素線と一括被覆樹脂との剥離の回転角が４５であり、ねじり破壊が一部生じた。このように、一括被覆樹脂の厚さ、一括被覆樹脂の破断強度（ＭＰａ）、着色素線と一括被覆樹脂との剥離の回転角がこの発明の範囲内である実施例６においては、＃３２０から＃２０００の紙やすりで容易に単線を分離することができた。
【００４７】
上述したように、実施例１〜９において、紙やすりによって単心を分離することができることが確認できた。なお、一括被覆樹脂の強度の大きいもの（実施例７、１０５ＭＰａ）、剥離回転角の大きいもの（実施例８、４５０）は分離可能な紙やすり番手の幅がせまくなってしまう（即ち、実施例７および実施例８では、＃２０００に限定されてしまう）。更に、一括被覆樹脂の強度の小さいもの（実施例６）、剥離回転角の小さいもの（実施例９）は、実装作業で破壊してしまう場合があった。
したがって、一括被覆樹脂の厚さが３〜２５μｍの範囲内であって、一括被覆樹脂の強度が１０〜９０ＭＰａ、剥離回転角が９０〜３６０°の場合がより好ましいことがわかる。
【００４８】
一方、比較例１は一括被覆樹脂の厚さが２μｍとこの発明の範囲を外れて小さく、この場合もテープ心線が破壊してしまい、紙やすりでの断線が生じやすいことが分かる。
比較例２は、一括被覆樹脂の厚さが３０μｍとこの発明の範囲を外れて大きく、この場合はテープ心線としてのねじり強度は保たれているが、紙やすりでの単心分離が容易にできないことが示されている。
【００４９】
なお、一括被覆に用いる樹脂は例えば熱可塑性樹脂、熱硬化型樹脂など種々のものが適用可能であるが本実施例、比較例のようにウレタンアクリレート系ＵＶ樹脂とする場合は、従来から一括被覆の樹脂として使用されており、長年の使用による信頼性が実証されていること、また、製造上も設備改造などが最小限で適用可能であることより好適である。
【産業上の利用可能性】
【００５０】
この発明によると、光ファイバテープ心線の端末だけでなく、中間部においても容易に単心分離し、任意の光ファイバ素線を取り出すことが可能な光ファイバテープ心線及びその分離方法を提供することができ、産業上利用価値が高い。
【図面の簡単な説明】
【００５１】
【図１】図１は、ガラスファイバの同心円上に紫外線硬化型樹脂を被覆してなる、光ファイバ単心線（素線）断面図である。
【図２】図２は、光ファイバ単心線４本を紫外線硬化型樹脂で一括被覆してなる、光ファイバテープ心線の断面図である。
【図３】図３は、光ファイバテープ心線の断面図で、本発明による長辺側の被覆樹脂厚さ（ａ）を定義する部分を示すものである。
【図４】図４は、この発明のテープ心線からの単心分離方法の１つの態様を説明する図である。
【図５】図５は、この発明のテープ心線からの単心分離方法の１つの態様を部分的に詳細に説明する図である。
【符号の説明】
【００５２】
・  光ファイバ単心線
２．ガラスファイバ
３．紫外線硬化樹脂被覆層
４．紫外線硬化型着色被覆層
５．光ファイバテープ心線
６．紙やすり
７、８．重り
【図１】
2005316246.tif 000005
【図２】
2005316246.tif 000006
【図３】
2005316246.tif 000007
【図４】
2005316246.tif 000008
【図５】
2005316246.tif 000009